(57)【要約】【課題】内照式看板パネル、間接照明パネルなどにおいて、停電時の無電源非常灯として作動し、避難誘導アイテムの１つとして防災活用に有効な内照式パネル構造物で、通常の電光発光パネルとして活用する際に、蓄光性蛍光物質由来のライトグリーン色を隠蔽しながら、高い光量による非常灯機能が発現可能である電光／蓄光ハイブリッドマルチパネルの提供。【解決手段】透明樹脂保護板（１）と、差し替え可能なビジュアル附帯層（２）と、光拡散透過性積層複合体（３）とからなる（１）／（２）／（３）構成の内照式看板構造物として、光拡散透過性積層複合体（３）を、光透過性樹脂板（Ａ）と、光拡散性膜材（Ｂ）とが貼着された複合体として、かつ、光拡散性膜材（Ｂ）を、高密度織物を芯材に含む熱可塑性樹脂複合体（ａ）、の片面に蓄光発光層（ｂ）が形成されたものとする。【選択図】  図１
2017219616.tif 000002
【特許請求の範囲】
【請求項１】
透明樹脂保護板（１）と、差し替え可能なビジュアル附帯層（２）と、光拡散透過性積層複合体（３）とからなる（１）／（２）／（３）構成の内照式看板構造物であって、前記光拡散透過性積層複合体（３）が、光透過性樹脂板（Ａ）と、光拡散性膜材（Ｂ）とが貼着された複合体であり、かつ、前記光拡散性膜材（Ｂ）が、高密度織物を芯材に含む熱可塑性樹脂複合体（ａ）、の片面に蓄光発光層（ｂ）が形成されていることを特徴とする電光／蓄光ハイブリッドマルチパネル。
【請求項２】
前記内照式看板構造物の構成が、（１）／（２）／（Ａ）／（ａ）／（ｂ）、または（１）／（２）／（ａ）／（ｂ）／（Ａ）である請求項１に記載の電光／蓄光ハイブリッドマルチパネル。
【請求項３】
光透過性樹脂板（Ａ）と、光拡散性膜材（Ｂ）とが貼着された複合体であり、かつ、前記光拡散性膜材（Ｂ）が、高密度織物を芯材に含む熱可塑性樹脂複合体（ａ）、の片面に蓄光発光層（ｂ）が形成されている間接照明パネル構造体であって、この間接照明パネル構造体の構成が、（Ａ）／（ａ）／（ｂ）、または（ａ）／（ｂ）／（Ａ）であることを特徴とする電光／蓄光ハイブリッドマルチパネル。
【発明の詳細な説明】
【技術分野】
【０００１】
本発明は電光と蓄光を兼備するハイブリッドマルチパネルに関する。本発明は、１）．駅舎及びその地下連絡通路、オフィス地下街及びその連絡通路、空港ターミナル、タワービル、大型商業施設、総合病院、スタジアムゲート、映画館、遊戯施設、及び各種公共施設・公園などの柱や壁面に設置される内照式看板パネル、内照式案内板パネルなどにおいて、停電時の無電源非常灯として作動し、避難誘導アイテムの１つとして防災活用に有効な内照式パネル構造物、２）．エレベータの天井照明パネル及び内装パネル、並びにエスカレータ側壁パネルなどの間接照明パネルにおいて、停電時の無電源非常灯として作動し、避難誘導アイテムの１つとして防災活用に有効な間接照明パネル構造体などの、電光／蓄光ハイブリッドマルチパネルに関する。
【背景技術】
【０００２】
都市部では駅舎と地下街、地下街と近隣ビル地下との連絡通路が緊密に発達していることでその利便性は極めて高い反面、これらの地下街店舗やその連絡通路などの地下エリア景観が似通っているため、方向を錯誤する人が少なくない。そのため地下エリアで災害停電に遭遇した場合にスムーズな避難誘導が困難で、特に地下エリアでの閉塞感からのパニックが多発することで、二次災害拡大の問題が深刻となっている。
【０００３】
古くから地下街や連絡通路の壁面には内照式看板が多数設置されている。これらの内照式看板は照明としても有用であることから、内照式看板が停電時の非常灯に活用できることが望ましい。そこで蓄光発光性物質を用いた特殊層を内照式看板の構造内に組み入れることで、平時には内照式看板として広告表示を行い、停電時には特殊層の蓄光発光による無電源照明を発動するような避難誘導システムが種々提案されてきた。本出願人らは以前、平時には看板として機能し、停電時に避難誘導メッセージを蓄光発光表示できる異種表示構造体（特許文献１）を提案した。この表示構造体では確かに暗闇で避難誘導のメッセージを蓄光発光によって表示可能なものであるが、しかし発光部と非発光部のコントラスト構成のため十分な光量での非常灯機能が発現できず、また発光部が蓄光顔料由来のライトグリーン色のため、表示構造体に施された広告や写真などの色彩と干渉して外観調和を欠く難点があった。
【０００４】
また、通常は従来の屋外用内照式膜材として機能し、災害などによる停電時には、自ら発光し避難通路や避難場所の目印になる屋外用内照式膜材として、蓄光性蛍光物質含有樹脂層上に、白色性、且つ半隠蔽樹脂層を設けた積層構造体（特許文献２）の提案がある。この積層構造体は確かに通常使用時の表面の白さと停電時の発光性の両方を満たして暗闇での目印となり得るが、しかしライトグリーン色相の蓄光性蛍光物質含有樹脂層を目立たなくするために蓄光性蛍光物質含有樹脂層上に半隠蔽樹脂層を設けたことで、蓄光性蛍光物質含有樹脂層から放たれる蓄光発光が半隠蔽樹脂層で減衰するため、非常灯機能としては不十分であった。従って通常は電光発光パネルとして活用され、災害などによる停電時に無電源発光し、しかも通常使用時に蓄光性蛍光物質由来のライトグリーン色を隠蔽しながら、高い光量による非常灯機能が発現可能な電光／蓄光ハイブリッドマルチパネルが望まれていた。
【先行技術文献】
【特許文献】
【０００５】
【特許文献１】特開２００９−１８６５２６号公報
【特許文献２】特開２００９−０３７０８０号公報
【発明の開示】
【発明が解決しようとする課題】
【０００６】
本発明は、１）．駅舎及びその地下連絡通路、オフィス地下街及びその連絡通路、空港ターミナル、タワービル、大型商業施設、総合病院、スタジアムゲート、映画館、遊戯施設、及び各種公共施設・公園などの柱や壁面に設置される内照式看板パネル、内照式案内板パネルなどにおいて、停電時の無電源非常灯として作動し、避難誘導アイテムの１つとして防災活用に有効な内照式パネル構造物、２）．とするものである。エレベータの天井照明パネル及び内装パネル、並びにエスカレータ側壁パネルなどの間接照明パネルにおいて、停電時の無電源非常灯として作動し、避難誘導アイテムの１つとして防災活用に有効な間接照明パネル構造体など、通常は電光発光パネルとして活用され、災害などによる停電時に無電源発光し、しかも通常使用時に蓄光性蛍光物質由来のライトグリーン色を隠蔽しながら、高い光量による非常灯機能が発現可能な電光／蓄光ハイブリッドマルチパネルを提供しようとするものである。
【課題を解決するための手段】
【０００７】
上記課題を解決するために、透明樹脂保護板と、差し替え可能なビジュアル附帯層と、光拡散透過性積層複合体とからなる内照式看板構造物において、光拡散透過性積層複合体が、光透過性樹脂板と光拡散性膜材とが貼着された複合体であり、かつ、光拡散性膜材が、高密度織物を芯材に含む熱可塑性樹脂複合体の片面に蓄光発光層が形成されていることによって、通常は電光発光パネルとして活用され、災害などによる停電時に無電源発光し、しかも通常使用時に蓄光性蛍光物質由来のライトグリーン色を隠蔽しながら、高い光量による非常灯機能が発現可能な電光／蓄光ハイブリッドマルチパネルが得られることを見出して本発明を完成させるに至った。
【０００８】
すなわち本発明の電光／蓄光ハイブリッドマルチパネルは、透明樹脂保護板（１）と、差し替え可能なビジュアル附帯層（２）と、光拡散透過性積層複合体（３）とからなる（１）／（２）／（３）構成の内照式看板構造物であって、前記光拡散透過性積層複合体（３）が、光透過性樹脂板（Ａ）と、光拡散性膜材（Ｂ）とが貼着された複合体であり、かつ、前記光拡散性膜材（Ｂ）が、高密度織物を芯材に含む熱可塑性樹脂複合体（ａ）、の片面に蓄光発光層（ｂ）が形成されていることが好ましい。これによって、駅舎及びその地下連絡通路、オフィス地下街及びその連絡通路、空港ターミナル、タワービル、大型商業施設、総合病院、スタジアムゲート、映画館、遊戯施設、及び各種公共施設・公園などの柱や壁面に設置される内照式看板パネル、内照式案内板パネルなどにおいて、停電時の無電源非常灯として作動し、避難誘導アイテムの１つとして防災活用に有効な内照式パネル構造物を得ることができる。
【０００９】
本発明の電光／蓄光ハイブリッドマルチパネルは、前記内照式看板構造物の構成が、（１）／（２）／（Ａ）／（ａ）／（ｂ）、または（１）／（２）／（ａ）／（ｂ）／（Ａ）であることが好ましい。これによって通常使用時に蓄光性蛍光物質由来のライトグリーン色を隠蔽しながら、高い光量による非常灯機能を発現することができる。
【００１０】
本発明の電光／蓄光ハイブリッドマルチパネルは、光透過性樹脂板（Ａ）と、光拡散性膜材（Ｂ）とが貼着された複合体であり、かつ、前記光拡散性膜材（Ｂ）が、高密度織物を芯材に含む熱可塑性樹脂複合体（ａ）、の片面に蓄光発光層（ｂ）が形成されている間接照明パネル構造体であって、この間接照明パネル構造体の構成が、（Ａ）／（ａ）／（ｂ）、または（ａ）／（ｂ）／（Ａ）であることが好ましい。これによって、エレベータの天井照明パネル及び内装パネル、並びにエスカレータ側壁パネルなどの間接照明パネルにおいて、停電時の無電源非常灯として作動し、避難誘導アイテムの１つとして防災活用に有効な間接照明パネル構造体など、通常は電光発光パネルとして活用され、災害などによる停電時に無電源発光し、しかも通常使用時に蓄光性蛍光物質由来のライトグリーン色を隠蔽しながら、高い光量による非常灯機能が発現可能な電光／蓄光ハイブリッドマルチパネルを得ることができる。
【発明の効果】
【００１１】
本発明によれば、通常は電光発光パネルとして活用され、災害などによる停電時に無電源発光し、しかも通常使用時に蓄光性蛍光物質由来のライトグリーン色を隠蔽しながら、高い光量による非常灯機能が発現可能な電光／蓄光ハイブリッドマルチパネルが得られるので、１）．駅舎及びその地下連絡通路、オフィス地下街及びその連絡通路、空港ターミナル、タワービル、大型商業施設、総合病院、スタジアムゲート、映画館、遊戯施設、及び各種公共施設・公園などの柱や壁面に設置される内照式看板パネル、内照式案内板パネルなどの使用に好適であり、さらに２）．エレベータの天井照明パネル及び内装パネル、並びにエスカレータ側壁パネルなどの間接照明パネルなどの使用にも好適である。
【図面の簡単な説明】
【００１２】
【図１】本願発明の電光／蓄光ハイブリッドマルチパネルの断面の一例を表す図
【図２】本願発明の電光／蓄光ハイブリッドマルチパネルの断面の一例を表す図
【図３】本願発明の電光／蓄光ハイブリッドマルチパネルの断面の一例を表す図
【図４】本願発明の電光／蓄光ハイブリッドマルチパネルの断面の一例を表す図
【発明を実施するための最良の形態】
【００１３】
本発明の電光／蓄光ハイブリッドマルチパネルは、透明樹脂保護板（１）と、差し替え可能なビジュアル附帯層（２）と、光拡散透過性積層複合体（３）とからなる（１）／（２）／（３）構成の内照式看板構造物であって、光拡散透過性積層複合体（３）が、光透過性樹脂板（Ａ）と、光拡散性膜材（Ｂ）とが貼着された複合体であり、かつ、光拡散性膜材（Ｂ）が、高密度織物を芯材に含む熱可塑性樹脂複合体（ａ）、の片面に蓄光発光層（ｂ）が形成され、特に内照式看板パネル、内照式案内板パネルの構成は、（１）／（２）／（Ａ）／（ａ）／（ｂ）、または（１）／（２）／（ａ）／（ｂ）／（Ａ）である。また、光透過性樹脂板（Ａ）と、光拡散性膜材（Ｂ）とが貼着された複合体であり、かつ、光拡散性膜材（Ｂ）が、高密度織物を芯材に含む熱可塑性樹脂複合体（ａ）、の片面に蓄光発光層（ｂ）が形成され、エレベータの天井照明パネル及び内装パネル、並びにエスカレータ側壁パネルなどの間接照明パネルの構成は、（Ａ）／（ａ）／（ｂ）、または（ａ）／（ｂ）／（Ａ）である。
【００１４】
本発明において、透明樹脂保護板（１）は、厚さ０．５ｍｍ〜５ｍｍの、アクリル樹脂、ポリカーボネート樹脂、環状オレフィンコポリマー、ポリエステル樹脂（ＰＥＴ樹脂）、半硬質ポリ塩化ビニル樹脂など、ヘイズ（JIS  K7136）１０以下の鏡面樹脂板が好ましい。また同様に光透過性樹脂板（Ａ）は、厚さ１．０ｍｍ〜７．５ｍｍの、アクリル樹脂、ポリカーボネート樹脂、環状オレフィンコポリマー、ポリエステル樹脂（ＰＥＴ樹脂）、半硬質ポリ塩化ビニル樹脂など、ヘイズ（JIS  K7136）１０以下の鏡面または梨地樹脂板、ヘイズ１０〜３０の乳濁半透明鏡面樹脂板、あるいは上記樹脂に光拡散性微粒子を配合したヘイズ１０〜２０の半透明鏡面または梨地樹脂板などが使用できる。本発明においては透明樹脂保護板（１）、光透過性樹脂板（Ａ）共に、アクリル樹脂（メタクリレート樹脂）板同士、またはポリカーボネート樹脂板同士の組み合わせが好ましい。
【００１５】
本発明において、差し替え可能なビジュアル附帯層（２）は、厚さ０．５ｍｍ〜５ｍｍの、アクリル樹脂、ポリカーボネート樹脂、環状オレフィンコポリマー、ポリエステル樹脂（ＰＥＴ樹脂）、半硬質ポリ塩化ビニル樹脂など、ヘイズ（JIS  K7136）１０以下の鏡面樹脂板を基材として、その表面全面、または一部に光透過性のプリント部、光半透過性のプリント部、光遮蔽性のプリント部、などの任意の組み合わせによる文字、意匠、デザイン、イラスト、フォトグラフなどが設けられたもので、これらのプリントはシルクスクリーン印刷、転写印刷、インクジェット印刷、マーキングフィルムなど公知のプリント方法が利用できる。差し替え可能なビジュアル附帯層（２）を交換することで、本発明の電光／蓄光ハイブリッドマルチパネルの表示内容を手軽に変更すること、あるいは元に戻すことが容易に可能となる。
【００１６】
本発明において、光拡散透過性積層複合体（３）は、光透過性樹脂板（Ａ）と光拡散性膜材（Ｂ）とが貼着された複合体であり、光拡散性膜材（Ｂ）は、高密度織物を芯材に含む熱可塑性樹脂複合体（ａ）、の片面に蓄光発光層（ｂ）が形成されたものである。高密度織物を芯材に含む熱可塑性樹脂複合体（ａ）は、高密度織物（短繊維紡績糸による織物、またはマルチフィラメント糸による織物）を芯材に、その片面もしくは両面に熱可塑性樹脂層（ディッピンング層、コーティング層、フィルムラミネート層など）を設けてなる帆布、またはターポリンである。これらの帆布、またはターポリンの表面に設けられる蓄光発光層（ｂ）は両面に形成されていてもよいが、片面のみでも照明効果は十分確保可能である。熱可塑性樹脂層は具体的に、軟質ポリ塩化ビニル樹脂、アクリル系樹脂、ポリエチレン、エチレン−酢酸ビニル共重合樹脂、ポリプロピレン、アイオノマー樹脂、ポリエステルエラストマー、ポリウレタンエラストマー、フッ素系エラストマーなどから選ばれた１種以上の熱可塑性樹脂が使用でき、特に塩化ビニル樹脂を用い、これにリン酸エステル系化合物、及び／または塩素化パラフィンなどの防炎可塑剤を含む軟質塩化ビニル樹脂が加工性、及び難燃性に優れ好ましい。これらの熱可塑性樹脂層は、片面または両面の何れの場合も、高密度織物の単位面積質量に対して５０〜３００質量％で、その一部が高密度織物（繊維糸条）に含浸していてもよい。
【００１７】
高密度織物は、ポリエステル繊維、ポリプロピレン繊維、ナイロン繊維、ビニロン繊維、ガラス繊維、シリカ繊維などのモノフィラメント糸条、もしくはマルチフィラメント糸条を用いることができ、これらの糸条は２５０〜２０００デニール、好ましくは５００〜１０００デニールの断面形状が略円形、または楕円形であり、これらを糸条とする、平織、斜子織、三軸平織、四軸平織、綾織、朱子織、絡み織、模紗織、及びラッセル編などで、経糸条及び緯糸条の交絡による織目凹凸を有する織物、または経糸条及びバイアス糸条の交絡による織目凹凸を有する三軸織物、または経糸条、緯糸条及びバイアス糸条の交絡による織目凹凸を有する四軸織物などで、織目空隙率０〜７．５％、目付質量１００〜５００ｇ／ｍ２のものが例示できる。
【００１８】
本発明において、蓄光発光層（ｂ）は、蓄光発光物質粒子を含む塗料、特に透明の合成樹脂溶液中に蓄光発光物質粒子を分散させた塗料を用いてのスクリ−ン印刷、グラビア印刷、ハケ塗り塗装、及びスプレー塗装などで形成することができるが、紫外線硬化型樹脂をバインダーに用いてＵＶ硬化した蓄光発光物質含有層でもよい。これらの蓄光発光層（ｂ）に含有する蓄光発光物質粒子の含有量は、蓄光発光層（ｂ）の質量に対して１０〜６０質量％、特に１５〜３５質量％が好ましい。また蓄光発光層（ｂ）は、例えば、軟質ポリ塩化ビニル樹脂などに蓄光発光物質粒子を練り込んだシートのカッティング貼着であってもよい。また、ペースト状ポリ塩化ビニル樹脂などに蓄光発光物質粒子を分散させた液体を０．１ｍｍ〜０．５ｍｍ厚のシート状にキャスティング成形し、これに粘着剤を塗布したマーキングフィルムの貼着であってもよい。また、高密度織物を芯材に含む熱可塑性樹脂複合体（ａ）、の片面に蓄光発光層（ｂ）が形成された態様には、熱可塑性樹脂複合体（ａ）を形成する熱可塑性樹脂に蓄光発光物質を含有させて蓄光発光層（ｂ）とする態様を含む。
【００１９】
蓄光発光層（ｂ）に用いる蓄光発光物質粒子は、光エネルギーを蓄え、かつ同時に燐光発光する複合金属化合物で、暗所で燐光発光の減衰を伴いながらも発光可能な物質で、緑系の燐光発光色型、青系の燐光発光色型の粒子などが使用できる。青系の燐光発光色型は、二価金属アルミン酸塩（例えば、アルミン酸ストロンチウム）の母体結晶に、希土類元素を賦活剤として二価の金属に対し、０．００１〜１０モル％加えた粒子である。二価の金属としては、マグネシウム、カルシウム、ストロンチウム、バリウム、亜鉛などであり、希土類元素としてはセリウム、プラセオジム、ネオジム、サマルウム、ユーロピウム、ガドリニウム、テルビウム、ジスプロシウム、ホルミウム、エルビウム、ツリウム、イッテルビウム、ルテチウムなどであり、具体的には、ＭｏＡｌ２Ｏ３：Ｅｕ、Ｍｏ・ｘＡｌ２Ｏ３：ｙ・ＳｉＯ２Ｅｕ、ＭｏＳｉ２Ｏ３Ｅｕ、ＳｒＡｌ２Ｏ４：Ｅｕ，Ｄｙ、Ｓｒ４Ａｌ１４Ｏ２５：Ｅｕ，Ｄｙ、ＣａＡｌ２Ｏ４：Ｅｕ，Ｎｄ、ＳｒＡｌ１４Ｂ１４Ｏ２５：Ｅｕ，Ｄｙ等を例示できるが、特に酸化アルミナモリブデン（ＭｏＡｌ２Ｏ３：Ｅｕ）系及び酸化アルミナストロンチウム（ＳｒＡｌ２Ｏ４：Ｅｕ，Ｄｙ）系の青〜青緑に燐光発光する蓄光性夜光体粒子が好ましい。また、酸化イットリウム／硫黄系［Ｙ２Ｏ２：Ｓ：Ｅｕ、Ｌｎ（橙色発光）］、硫化カルシウム／ビスマス系［ＣａＳ：Ｂｉ（紫青色発光）］、硫化カルシウム・ストロンチウム／ビスマス系［ＣａＳｒＳ：Ｂｉ（青色発光）］、硫化亜鉛／銅系［ＺｎＳ：Ｃｕ（緑色発光）］、硫化亜鉛・カドミウム／銅系［ＺｎＣｄＳ：Ｃｕ（黄色〜橙色発光）］などの硫化物系蓄光性蛍光体、ＣａＡｌＳｉＮ3：Ｅｕ、（Ｓｒ，Ｃａ）ＡｌＳｉＮ3：Ｅｕなど赤色発光を呈するＡｌを含むＥｕ付活アルカリ土類珪窒化物蛍光体、Ｃａ2Ｓｉ5Ｎ8：Ｅｕ，Ｔｍなど赤色発光を呈するＥｕ，Ｔｍ付活アルカリ土類珪窒化物蛍光体なども使用することができる。  
【００２０】
図１〜４は本願発明の電光／蓄光ハイブリッドマルチパネルの断面の一例を表す図であり、図１及び図２の電光／蓄光ハイブリッドマルチパネル（１）は、駅舎及びその地下連絡通路、オフィス地下街及びその連絡通路、空港ターミナル、タワービル、大型商業施設、総合病院、スタジアムゲート、映画館、遊戯施設、及び各種公共施設・公園などの柱や壁面に設置される内照式看板パネル、内照式案内板パネルであり、図１は（１）／（２）／（Ａ）／（ａ）／（ｂ）、図２は（１）／（２）／（ａ）／（ｂ）／（Ａ）の構成である。また図３及び図４の電光／蓄光ハイブリッドマルチパネル（１）は、エレベータの天井照明パネル及び内装パネル、並びにエスカレータ側壁パネルなどの間接照明パネルであり、図３は（Ａ）／（ａ）／（ｂ）、図４は（ａ）／（ｂ）／（Ａ）の構成である
【実施例】
【００２１】
［実施例１］
１）．高密度織物を芯材に含む熱可塑性樹脂複合体（ａ）
Ｅガラスによる直径９μｍのフィラメントを４００本集束した繊度６７．５texのフラットヤーン単糸を経糸及び緯糸として、経糸打ち込み密度４４本／インチ、緯糸打ち込み密度３３本／インチの織組織による空隙率０％のガラス平織布帛（質量２１０ｇ／ｍ２）を高密度織物として、この高密度織物の両面に〈配合１〉による熱可塑性樹脂被覆層として、１８０〜１９０℃のカレンダー成型機で、厚さ０．１２ｍｍに圧延成型した軟質塩化ビニル樹脂フィルムを１８０℃の熱ロールを複数有するラミネーターで熱圧着して積層一体化して厚さ０．４４ｍｍ、質量４８５ｇ／ｍ２、全光線透過率３８．８％の高密度織物を芯材に含む熱可塑性樹脂複合体（ａ）を得た。
〔配合１〕軟質塩化ビニル樹脂組成物（比重１．４８）
ポリ塩化ビニル樹脂（重合度１３００）                            １００質量部
フタル酸ジ−２−エチルヘキシル（可塑剤）                          ５５質量部
エポキシ化大豆油（可塑剤）                                          ５質量部
バリウム／亜鉛複合化合物（安定剤）                                  ２質量部
三酸化アンチモン（難燃剤）                                        １０質量部
ベンゾトリアゾール（紫外線吸収剤）                              ０．３質量部
２）．蓄光発光層（ｂ）の形成
〈蓄光発光物質含有インキ〉
セイコーアドバンス株式会社製の紫外線硬化型スクリーンインキ：品番ＨＵＧ（エポキシアクリレート系）の標準色クリアーの固形分１００質量部をベースに、青色燐光型の蓄光発光物質粒子（ＭｏＡｌ２Ｏ３：Ｅｕ）４０質量部配合した組成物を使用し、高密度織物を芯材に含む熱可塑性樹脂複合体（ａ）の片面全面に６０メッシュのスクリーン印刷を施し、ＵＶ照射により蓄光発光層（ｂ）を形成して厚さ０．４６ｍｍ、質量５２０ｇ／ｍ２、全光線透過率２２．３％の光拡散性膜材（Ｂ）を得た。
３）．光透過性樹脂板（Ａ）と光拡散性膜材（Ｂ）との貼着
厚さ５ｍｍ、ヘイズ５（JIS  K7136）の鏡面アクリル樹脂平板（高さ７５ｃｍ×幅１５０ｃｍ）を光透過性樹脂板（Ａ）に用い、上記２）で作製した光拡散性膜材（Ｂ）をアクリル系粘着フィルムで貼着したものを光拡散透過性積層複合体（３）とした。すなわち実施例１における光拡散透過性積層複合体（３）は、（Ａ）／（ａ）／（ｂ）の構成である。
４）．差し替え可能なビジュアル附帯層（２）
厚さ０．５ｍｍ、ヘイズ４（JIS  K7136）の鏡面ポリエステル（ＰＥＴ）樹脂フィルム（高さ７５ｃｍ×幅１５０ｃｍ）を基材に用い、基材片表面に電飾用の光透過型マーキングフィルム（東洋インキ製造株式会社製：品名ダイナカルサインＤＳシリーズ）から切り出した「ＳＯＥＩ」のアルファベットを貼着して差し替え可能なビジュアル附帯層（２）とした。
５）．電光／蓄光ハイブリッドマルチパネル
透明樹脂保護板（１）として、厚さ１ｍｍ、ヘイズ４（JIS  K7136）の鏡面アクリル樹脂平板（高さ７５ｃｍ×幅１５０ｃｍ）を用い、（１）／（２）／（Ａ）／（ａ）／（ｂ）の順に重ねて看板フレームに装着して内照式看板パネル構造体を得た。この構造体において光源に面するのは（ｂ）であり、看板として露出する面は（１）である。
【００２２】
［実施例２］
実施例１の電光／蓄光ハイブリッドマルチパネル構造体において、光拡散透過性積層複合体（３）を、（Ａ）／（ａ）／（ｂ）の構成から（ａ）／（ｂ）／（Ａ）の構成に変更した以外は実施例１と同様として、１）／（２）／（ａ）／（ｂ）／（Ａ）の順よりなる内照式看板パネル構造体を得た。この構造体において光源に面するのは（Ａ）であり、看板として露出する面は（１）である。
【００２３】
［実施例３］
１）．高密度織物を芯材に含む熱可塑性樹脂複合体（ａ）
Ｅガラスによる直径９μｍのフィラメントを４００本集束した繊度６７．５texのフラットヤーン単糸を経糸及び緯糸として、経糸打ち込み密度４４本／インチ、緯糸打ち込み密度３３本／インチの織組織による空隙率０％のガラス平織布帛（質量２１０ｇ／ｍ２）を高密度織物として、この高密度織物の両面に〈配合１〉による熱可塑性樹脂被覆層として、１８０〜１９０℃のカレンダー成型機で、厚さ０．１２ｍｍに圧延成型した軟質塩化ビニル樹脂フィルムを１８０℃の熱ロールを複数有するラミネーターで熱圧着して積層一体化して厚さ０．４４ｍｍ、質量４８５ｇ／ｍ２、全光線透過率３８．８％の高密度織物を芯材に含む熱可塑性樹脂複合体（ａ）を得た。
〔配合１〕軟質塩化ビニル樹脂組成物（比重１．４８）
ポリ塩化ビニル樹脂（重合度１３００）                            １００質量部
フタル酸ジ−２−エチルヘキシル（可塑剤）                          ５５質量部
エポキシ化大豆油（可塑剤）                                          ５質量部
バリウム／亜鉛複合化合物（安定剤）                                  ２質量部
三酸化アンチモン（難燃剤）                                        １０質量部
ベンゾトリアゾール（紫外線吸収剤）                              ０．３質量部
２）．蓄光発光層（ｂ）の形成
〈蓄光発光物質含有インキ〉
セイコーアドバンス株式会社製の紫外線硬化型スクリーンインキ：品番ＨＵＧ（エポキシアクリレート系）の標準色クリアーの固形分１００質量部をベースに、青色燐光型の蓄光発光物質粒子（ＭｏＡｌ２Ｏ３：Ｅｕ）４０質量部配合した組成物を使用し、高密度織物を芯材に含む熱可塑性樹脂複合体（ａ）の片面全面に６０メッシュのスクリーン印刷を施し、ＵＶ照射により蓄光発光層（ｂ）を形成して厚さ０．４６ｍｍ、質量５２０ｇ／ｍ２、全光線透過率２２．３％の光拡散性膜材（Ｂ）を得た。
３）．電光／蓄光ハイブリッドマルチパネル
厚さ５ｍｍ、ヘイズ５（JIS  K7136）の鏡面アクリル樹脂平板（高さ７５ｃｍ×幅１５０ｃｍ）を光透過性樹脂板（Ａ）に用い、上記２）で作製した光拡散性膜材（Ｂ）をアクリル系粘着フィルムで貼着したものを光拡散透過性積層複合体（３）とした。すなわち実施例１における光拡散透過性積層複合体（３）は、（Ａ）／（ａ）／（ｂ）の順に重ねてパネル化して間接照明パネル構造体を得た。この構造体において光源に面するのは（ｂ）であり、間接照明として露出する面は（Ａ）である。
【００２４】
［実施例４］
実施例３の電光／蓄光ハイブリッドマルチパネル構造体において、光拡散透過性積層複合体（３）を、（Ａ）／（ａ）／（ｂ）の構成から（ａ）／（ｂ）／（Ａ）の構成に変更した以外は実施例３と同様として間接照明パネル構造体を得た。この構造体において光源に面するのは（Ａ）であり、間接照明として露出する面は（ａ）である。
【００２５】
［比較例１］
実施例１の電光／蓄光ハイブリッドマルチパネル構造体において、高密度織物を芯材に含む熱可塑性樹脂複合体（ａ）を変更し、高密度織物を省略した熱可塑性樹脂層（ａ´）に置き換えた以外は実施例１と同様として、（１）／（２）／（Ａ）／（ａ´）／（ｂ）の順からなる内照式看板パネル構造体を得た。この構造体において光源に面するのは（ｂ）であり、看板として露出する面は（１）である。
【００２６】
［比較例２］
実施例２の電光／蓄光ハイブリッドマルチパネル構造体において、高密度織物を芯材に含む熱可塑性樹脂複合体（ａ）を変更し、高密度織物を省略した熱可塑性樹脂層（ａ´）に置き換えた以外は実施例２と同様として、（１）／（２）／（ａ´）／（ｂ）／（Ａ）の順よりなる内照式看板パネル構造体を得た。この構造体において光源に面するのは（Ａ）であり、看板として露出する面は（１）である。
【００２７】
［比較例３］
実施例１の電光／蓄光ハイブリッドマルチパネル構造体において、光拡散透過性積層複合体（３）を、（Ａ）／（ａ）／（ｂ）の構成から（Ａ）／（ｂ）／（ａ）の構成に変更した以外は実施例１と同様として、（１）／（２）／（Ａ）／（ｂ）／（ａ）の順よりなる内照式看板パネル構造体を得た。この構造体において光源に面するのは（ａ）であり、間接照明として露出する面は（１）である。
【００２８】
［比較例４］
実施例２の電光／蓄光ハイブリッドマルチパネル構造体において、光拡散透過性積層複合体（３）を、（ａ）／（ｂ）／（Ａ）の構成から（ｂ）／（ａ）／（Ａ）の構成に変更した以外は実施例１と同様として、（１）／（２）／（ｂ）／（ａ）／（Ａ）の順よりなる内照式看板パネル構造体を得た。この構造体において光源に面するのは（Ａ）であり、間接照明として露出する面は（１）である。
【００２９】
実施例1及び２の電光／蓄光ハイブリッドマルチパネル構造体は、通常は内照式看板パネル構造体として、蓄光性蛍光物質由来のライトグリーン色を隠蔽し、かつ、電光発光による看板効果を色彩良く発現し、停電時（周辺の電気光源を全て消灯した時）に無電源発光し、しかも高い光量による非常灯機能を発現可能なものであり、また実施例３及び４の電光／蓄光ハイブリッドマルチパネル構造体は、通常は間接照明パネル構造体として、蓄光性蛍光物質由来のライトグリーン色を隠蔽し、かつ、電光発光によるナチュラルな照明効果を発現し、停電時（周辺の電気光源を全て消灯した時）に無電源発光し、しかも高い光量による非常灯機能を発現可能なものであった。これに対して比較例１及び比較例２の電光／蓄光ハイブリッドマルチパネル構造体は、高密度織物を芯材に含む熱可塑性樹脂複合体（ａ）から高密度織物を省略したことで、通常の内照式看板パネル使用時に、蓄光性蛍光物質由来のライトグリーン色が露呈して、ビジュアル附帯層（２）との色彩干渉を生じることで外観イメージを損なうものとなった。また比較例３及び比較例４では、光拡散透過性積層複合体（３）の構成を変更して、高密度織物を芯材に含む熱可塑性樹脂複合体（ａ）と蓄光発光層（ｂ）との配置関係を逆転させたことで蓄光発光層（ｂ）が露出面側となり、それによってより高い光量による非常灯機能が可能となった反面、通常の内照式看板パネル使用時に、蓄光性蛍光物質由来のライトグリーン色が露呈して、ビジュアル附帯層（２）との色彩干渉を生じることで外観イメージを損なうものとなった。
【産業上の利用可能性】
【００３０】
上記実施例及び比較例によって明らかなように、本発明によれば、通常は電光発光パネルとして活用され、災害などによる停電時に無電源発光し、しかも通常使用時に蓄光性蛍光物質由来のライトグリーン色を隠蔽しながら、高い光量による非常灯機能が発現可能な電光／蓄光ハイブリッドマルチパネルが得られるので、１）．駅舎及びその地下連絡通路、オフィス地下街及びその連絡通路、空港ターミナル、タワービル、大型商業施設、総合病院、スタジアムゲート、映画館、遊戯施設、及び各種公共施設・公園などの柱や壁面に設置される内照式看板パネル、内照式案内板パネルなどの使用に好適であり、さらに２）．エレベータの天井照明パネル及び内装パネル、並びにエスカレータ側壁パネルなどの間接照明パネルなどの使用にも好適である。
【符号の説明】
【００３１】
１：透明樹脂保護板
２：差し替え可能なビジュアル附帯層
３：光拡散透過性積層複合体
Ａ：光透過性樹脂板
Ｂ：光拡散性膜材
ａ：高密度織物を芯材に含む熱可塑性樹脂複合体
ｂ：蓄光発光層
【図１】
2017219616.tif 000003
【図２】
2017219616.tif 000004
【図３】
2017219616.tif 000005
【図４】
2017219616.tif 000006